БЕЗГРАФИТОВАЯ ВЫСОКОТЕМПЕРАТУРНАЯ СМАЗКА

1. Высокотемпературная смазка, которая предназначена для применения при горячей обработке металлов и представляет собой смесь, содержащую в качестве ее компонентов по меньшей мере следующие тонкопорошковые материалы со средним размером частиц не более 150 мкм:
(а) вторичное и/или третичное кальцийфосфатное соединение,
(б) жирную кислоту или ее соль,
(в) борную кислоту, соль борной кислоты (борат) и/или содержащий соль борной кислоты (борат) минерал и
(г) конденсированные фосфаты щелочных металлов, и которая не содержит никаких добавок графита.
2. Высокотемпературная смазка по п.1, отличающаяся тем, что компонент
3
3
2
4
5
4
2
2
4
7
2
2
4
7
2
2
4
7
2
2
2
3
(в) выбран из группы, включающей борную кислоту [НВО], буру [NaBO(OH)·8HO, соответственно NaBO·10HO], бораты натрия, такие как NaBO·5HO, NaBO (безводный), метаборат натрия [NaBO·4HO] и борный ангидрид [BO], а также их смеси.
3. Высокотемпературная смазка по п.1, отличающаяся тем, что компонент
2
2
2
7
3
2
7
4
2
7
5
3
10
3
3
3
n
2
2
2
7
3
2
7
4
2
7
5
3
10
3
3
3
n
5
3
10
(г) выбран из группы фосфатов натрия или калия либо их смесей, предпочтительно из группы полифосфатов и/или пирофосфатов и/или метафосфатов либо их смесей, особенно предпочтительно из группы, включающей динатрийпирофосфат [NaHPO], тринатрийпирофосфат [NaHPO], тетранатрийпирофосфат [NaPO], триполифосфат натрия [NaPO], триметафосфат натрия [(NaPO)] полифосфат натрия [(NaPO)] дикалийпирофосфат [KHPO], трикалийпирофосфат [KHPO], тетракалийпирофосфат [KPO], триполифосфат калия [KPO], триметафосфат калия [(KPO)], полифосфат калия [(KPO)] и их смеси, наиболее предпочтительно компонент (г) представляет собой триполифосфат натрия [NaPO].
5
4
3
3
4
2
4. Высокотемпературная смазка по п.1, отличающаяся тем, что кальцийфосфатное соединение выбрано из группы, включающей гидроксилапатит [Са(PO)ОН] и трикальцийфосфат [Са(PO)], из которых особенно предпочтителен гидроксилапатит.
5. Высокотемпературная смазка по п.1, отличающаяся тем, что жирная кислота, соответственно ее соль выбрана из группы насыщенных и ненасыщенных жирных кислот с 6-26 атомами углерода, соответственно солей таких кислот, предпочтительно из группы, включающей капроновую кислоту, каприловую кислоту, каприновую кислоту, лауриновую кислоту, миристиновую кислоту, пальмитиновую кислоту, маргариновую кислоту, стеариновую кислоту, арахиновую кислоту, бегеновую кислоту, лигноцериновую кислоту, церотиновую кислоту, пальмитолеиновую кислоту, олеиновую кислоту, элаидиновую кислоту, вакценовую кислоту, икозеновую кислоту, эруковую кислоту, нервоновую кислоту, линолевую кислоту, линоленовую кислоту, арахидоновую кислоту, тимнодоновую кислоту, клупанодоновую кислоту, соответственно соли этих кислот, при условии, что жирная кислота, соответственно ее соль при температуре выше 30°С представлена в твердом виде.
6. Высокотемпературная смазка по п.5, отличающаяся тем, что жирная кислота представляет собой стеариновую кислоту, соответственно соль жирной кислоты представляет собой соль стеариновой кислоты.
7. Высокотемпературная смазка по п.1 или 4, отличающаяся тем, что вторичное или третичное кальцийфосфатное соединение [компонент (а)] содержится в смеси в количестве от 0,1 до 15 мас.%, предпочтительно от 0,5 до 10 мас.%, особенно предпочтительно от 1 до 5 мас.%.
8. Высокотемпературная смазка по п.1,5 или 6, отличающаяся тем, что жирная кислота, соответственно ее соль [компонент (б)] содержится в смеси в количестве от 0,1 до 15 мас.%, предпочтительно от 1 до 10 мас.%, особенно предпочтительно от 3 до 7 мас.%.
9. Высокотемпературная смазка по п.1 или 2, отличающаяся тем, что борная кислота, соль борной кислоты (борат) и/или содержащий соль борной кислоты (борат) минерал [компонент (в)] содержится в смеси в количестве от 5 до 30 мас.%, предпочтительно от 10 до 25 мас.%, особенно предпочтительно от 15 до 20 мас.%.
10. Высокотемпературная смазка по п.1 или 3, отличающаяся тем, что полифосфат и/или пирофосфат и/или метафосфат [компонент (г)] содержится в смеси в количестве от 60 до 95 мас.%, предпочтительно от 70 до 85 мас.%, особенно предпочтительно от 75 до 80 мас.%.
11. Высокотемпературная смазка по п.1, отличающаяся тем, что средний размер частиц компонентов смеси не превышает 100 мкм, предпочтительно не превышает 50 мкм.
12. Высокотемпературная смазка по п.1, отличающаяся тем, что средний размер частиц компонентов смеси составляет не менее 3 мкм, предпочтительно не менее 10 мкм, особенно предпочтительно не менее 15 мкм.